Procédé de fabrication d’une feuille de papier ou de carton à partir d’une suspension fibreuse, comprenant les étapes suivantes : a) injection d’un polymère P3 dans une suspension de fibres cellulosiques, b) formation d’une feuille de papier ou de carton, c) séchage de la feuille de papier ou de carton, le polymère P3 étant préparé, préalablement à l’étape a), à partir d’un polymère hydrosoluble P1 d’au moins un monomère non ionique choisi parmi l’acrylamide, le méthacrylamide, le N,N-diméthylacrylamide, et l’acrylonitrile, le polymère P1 étant soumis à une réaction Re1 pour donner un polymère P2 , lequel est soumis ensuite à une réaction Re2 pour donner le polymère P3 , lequel est injecté à la suspension fibreuse dans un délai de 24 heures par rapport au début de la réaction Re1 , - la réaction Re1 consistant à préparer un polymère P2 comprenant des fonctions isocyanate par réaction pendant 10 secondes à 60 minutes entre (i) un hydroxyde d’alcalin et/ou un hydroxyde d’alcalino-terreux, (ii) un hypo-halogénure d’alcalin et/ou un hypo-halogénure d’alcalino-terreux et (iii) le polymère P1 , - la réaction Re2 consistant à préparer un polymère P3 par réaction entre (iv) un composé de micro cellulose et (v) le polymère P2 comprenant des fonctions isocyanate. Procédé selon la revendication 1, caractérisé en ce que le polymère P1 est non ionique. Procédé selon la revendication 1 ou 2, caractérisé en ce que le polymère P1 est un homopolymère d’acrylamide ou de méthacrylamide. Procédé selon l’une des revendications 1 à 3, caractérisé en ce que, pour la réaction Re1 , le coefficient Alpha = moles d’hypo-halogénure / moles de monomère non ionique du polymère hydrosoluble P1 est compris entre 0,1 et 1,0 et le coefficient Béta = moles d’hydroxyde / moles d’hypo-halogénure est compris entre 0,5 et 4,0. Procédé selon l’une des revendications 1 à 4, caractérisé en ce que, pour la réaction Re2 , le composé de micro-cellulose est choisi parmi la cellulose nano fibrillée, la cellulose micro fibrillée, la cellulose nano cristalline, la nano cellulose. Procédé selon l’une des revendications 1 à 5, caractérisé en ce que, pour la réaction Re2 , entre 10 % et 100 % de composé de micro-cellulose sont additionnés au polymère P2 , % en poids par rapport au poids du polymère P2 . Procédé selon l’une des revendications 1 à 6, caractérisé en ce que le polymère P3 est introduit dans les eaux blanches et/ou dans la pâte épaisse et/ou dans le mélange formé par les eaux blanches et la pâte épaisse après homogénéisation de la suspension fibreuse dans la pompe de dilution. Procédé selon l’une des revendications 1 à 7, caractérisé en ce que, lors de la réaction Re2 , le composé de micro-cellulose est sous la forme d’une suspension dans l’eau. Procédé selon l’une des revendications 1 à 8, caractérisé en ce que la réaction Re2 est réalisée en l’absence de composés ayant au moins une fonction aldéhyde ou de composés capables de générer au moins une fonction aldéhyde. Procédé selon l’une des revendications 1 à 9, caractérisé en ce que : - la réaction Re1 est réalisée à partir d’une solution aqueuse ayant une concentration massique en polymère P1 comprise entre 0,5 et 20%, à une température comprise entre 30°C et 60°C et en présence d’un coefficient Alpha compris entre 0,1 et 1,0, le coefficient Alpha étant le rapport entre le nombre de moles d’hypo-halogénure et le nombre de moles de monomère non ionique du polymère P1 ; - la réaction Re2 est réalisée en présence du polymère P2 et de 10 à 100% de composé de micro-cellulose, en poids par rapport au polymère P2 .